Способ получения двухосновного сферического пороха для стрелкового оружия

Способ получения двухосновного сферического пороха, включающий получение сферических элементов, состоящих из нитроцеллюлозы, нитроглицерина, дифениламина, динитротолуола, централита II, графита и влаги и их флегматизацию в аппарате-флегматизаторе флегматизирующей эмульсией, отличающийся тем, что в аппарат-флегматизатор заливают 2,5-3,0 мас. части воды, по отношению к пороху в пересчете на сухой вес, при турбулентном режиме перемешивания загружают 1 мас. часть сферического пороха и ведут нагрев смеси до температуры 50-55°C, при достижении температуры смеси в реактор-флегматизатор вводят, по отношению к воде, 0,05-0,1 мас. % мездрового клея, по отношению к пороху вводят 4,8-6,0 мас. % централита I и в течение 10-15 минут ведут нагрев смеси до температуры 76-86°C, затем ведут флегматизацию пороха в аппарате-флегматизаторе в течение 40-60 минут и ведут промывку пороха.